(57)【要約】  微小フィッシュアイが極めて少ない成形物を得ることができるエチレン−ビニルアルコール系共重合体組成物として、エチレン−ビニルアルコール系共重合体と鉄化合物とを含有するエチレン−ビニルアルコール系共重合体組成物であって、上記エチレン−ビニルアルコール系共重合体が、重合開始剤として６０℃での半減期が１０〜３００分間である有機化合物を用いたエチレン−ビニルエステル共重合体のケン化物であり、上記鉄化合物の含有量がエチレン−ビニルアルコール共重合体組成物の重量あたり、金属換算にて０．００１〜２ｐｐｍであることを特徴とするエチレン−ビニルアルコール系共重合体組成物を提供する。【特許請求の範囲】
【請求項１】
エチレン−ビニルアルコール系共重合体と鉄化合物とを含有するエチレン−ビニルアルコール系共重合体組成物であって、
上記エチレン−ビニルアルコール系共重合体が、重合開始剤として６０℃での半減期が１０〜３００分間である有機化合物を用いたエチレン−ビニルエステル共重合体のケン化物であり、
上記鉄化合物の含有量がエチレン−ビニルアルコール共重合体組成物の重量あたり金属換算にて０．００１〜２ｐｐｍであることを特徴とするエチレン−ビニルアルコール系共重合体組成物。
【請求項２】
請求項１記載のエチレン−ビニルアルコール系共重合体組成物からなることを特徴とするペレット。
【請求項３】
請求項１記載のエチレン−ビニルアルコール系共重合体組成物を含有する層を少なくとも１層有することを特徴とする多層構造体。
【請求項４】
有機化合物を重合開始剤としてエチレン−ビニルエステル系共重合体を得る工程、当該エチレン−ビニルエステル系共重合体をケン化してエチレン−ビニルアルコール系共重合体を得る工程、および当該エチレン−ビニルアルコール系共重合体の鉄化合物の含有量を調整し、エチレン−ビニルアルコール系共重合体組成物を得る工程を備えるエチレン−ビニルアルコール系共重合体組成物の製造方法であって、
上記有機化合物が、６０℃での半減期が１０〜３００分間であり、
上記エチレン−ビニルアルコール系共重合体組成物の鉄化合物の含有量が、当該エチレン−ビニルアルコール系共重合体組成物の重量あたり金属換算にて０．００１〜２ｐｐｍであることを特徴とするエチレン−ビニルアルコール系共重合体組成物の製造方法。
【請求項５】
上記エチレン−ビニルアルコール系共重合体の鉄化合物の含有量を調整し、エチレン−ビニルアルコール系共重合体組成物を得る工程の調整が、エチレン−ビニルアルコール系共重合体を、抽剤に接触させることを特徴とする請求項４記載のエチレン−ビニルアルコール系共重合体組成物の製造方法。
【発明の詳細な説明】
【技術分野】
【０００１】
本発明は、エチレン−ビニルアルコール系共重合体（以下、「ＥＶＯＨ樹脂」と略記することがある。）を主成分とするＥＶＯＨ樹脂組成物、それを用いたペレット、多層構造体およびＥＶＯＨ樹脂組成物の製造方法に関するものであり、さらに詳しくは、微小なフィッシュアイが極めて少ない成形物を得ることができるＥＶＯＨ樹脂組成物、かかるＥＶＯＨ樹脂組成物を用いたペレット、ＥＶＯＨ樹脂組成物を含有する層を少なくとも一層有する多層構造体およびＥＶＯＨ樹脂組成物の製造方法に関するものである。
【背景技術】
【０００２】
ＥＶＯＨ樹脂は、エチレンとビニルエステル系モノマーの共重合物であるエチレン−ビニルエステル系共重合体をケン化することによって得られる熱可塑性樹脂であり、透明性、酸素等のガスバリア性、保香性、耐溶剤性、耐油性、機械強度などに優れていることから、フィルム、シート、ボトルなどに成形され、食品包装材料、医薬品包装材料、工業薬品包装材料、農薬包装材料等の各種包装材料として広く用いられている。【０００３】
これらの用途はいずれも着色異物の混入や、フィッシュアイなどが問題視される用途であるが、ＥＶＯＨ樹脂は熱劣化しやすく、例えば、熱溶融成形時に成形機内に滞留した場合に熱劣化物となりやすく、それが成形物中に混入すると着色異物やフィッシュアイの原因となる。【０００４】
かかる課題の解決策はこれまでも種々検討されているが、その一つとしてＥＶＯＨ樹脂のケン化前原料であるエチレン−ビニルエステル系共重合体の製造時に用いられる重合開始剤として、６０℃における半減期が２時間以下であるラジカル開始剤を用いることが提案されている。（例えば、特許文献１参照。）
【先行技術文献】
【特許文献】
【０００５】
【特許文献１】特開昭５８−２２２１０２号公報
【発明の概要】
【発明が解決しようとする課題】
【０００６】
特許文献１に開示された技術を用いることによって、目視可能な大きさのフィッシュアイの発生はかなり抑制できるが、近年では包装材により高度な透明性が求められるようになってきたため、直径が０．２ｍｍ未満の微小フィッシュアイの存在が問題視されるようになり、かかる課題に対してはまだまだ改良の余地があるものであった。【０００７】
すなわち本発明は、熱溶融成形によって得られた成形物中の微小フィッシュアイが極めて少ないＥＶＯＨ樹脂組成物を提供するものである。
【課題を解決するための手段】
【０００８】
上記実情に鑑み鋭意検討した結果、６０℃での半減期が１０〜３００分間である有機化合物を重合開始剤として得られたエチレン−ビニルエステル系共重合体をケン化してなるＥＶＯＨ樹脂組成物が、ＥＶＯＨ樹脂組成物の重量あたり金属換算で２ｐｐｍを超える量の鉄化合物を含有することを確認し、それが直径０．２ｍｍ未満の微小フィッシュアイの原因であることを見出した。
なお、かかる鉄化合物が上記のようにＥＶＯＨ樹脂に含有される詳細な理由は不明であるが、低温での活性が高い有機化合物を重合開始剤として用い、かつステンレス鋼製のコラム弁を有するポンプを用いる場合に、かかるコラム弁より溶出し不可避的に含有されるものと推測される。
本発明は、かかる特定の重合開始剤を用いて得られたＥＶＯＨ樹脂組成物において、その鉄化合物の含有量を、ＥＶＯＨ樹脂組成物の重量あたり、金属換算にて０．００１〜２ｐｐｍとすることで、熱溶融成形物中の微小フィッシュアイの低減が可能となることを見出した。【０００９】
すなわち、本発明は、ＥＶＯＨ樹脂と鉄化合物とを含有するＥＶＯＨ樹脂組成物であって、上記ＥＶＯＨ樹脂が、重合開始剤として６０℃での半減期が１０〜３００分間である有機化合物を用いたエチレン−ビニルエステル系共重合体のケン化物であり、上記鉄化合物の含有量がＥＶＯＨ樹脂組成物の重量あたり、金属換算にて０．００１〜２ｐｐｍであることを第１の要旨とする。【００１０】
また、本発明は、有機化合物を重合開始剤としてエチレン−ビニルエステル系共重合体を得る工程、当該エチレン−ビニルエステル系共重合体をケン化してＥＶＯＨ樹脂を得る工程、および当該ＥＶＯＨ樹脂の鉄化合物の含有量を調整し、ＥＶＯＨ樹脂組成物を得る工程を備えるＥＶＯＨ樹脂組成物の製造方法であって、上記有機化合物が６０℃での半減期が１０〜３００分間であり、上記ＥＶＯＨ樹脂組成物の鉄化合物の含有量が、当該ＥＶＯＨ樹脂組成物の重量あたり、金属換算にて０．００１〜２ｐｐｍであるＥＶＯＨ樹脂組成物の製造方法を第２の要旨とする。
【発明の効果】
【００１１】
本発明のＥＶＯＨ樹脂組成物は、ＥＶＯＨ樹脂が、重合開始剤として６０℃での半減期が１０〜３００分間である有機化合物を用いたエチレン−ビニルエステル系共重合体のケン化物であり、鉄化合物の含有量がＥＶＯＨ樹脂組成物の重量あたり、金属換算にて０．００１〜２ｐｐｍであるため、熱溶融成形による成形物中の微小フィッシュアイの量が極めて少なく、高度な透明性が要求される包装材として好適に用いることができる。【００１２】
また、本発明のＥＶＯＨ樹脂組成物を含有する層を少なくとも１層有する多層構造体である場合は、微小フィッシュアイの量が極めて少ないため、高度な透明性が要求される医薬品用の包装材料として有用である。【００１３】
さらに、有機化合物を重合開始剤としてエチレン−ビニルエステル系共重合体を得る工程、当該エチレン−ビニルエステル系共重合体をケン化してＥＶＯＨ樹脂を得る工程、および当該ＥＶＯＨ樹脂の鉄化合物の含有量を調整し、ＥＶＯＨ樹脂組成物を得る工程を備えるＥＶＯＨ樹脂組成物の製造方法であって、上記有機化合物が６０℃での半減期が１０〜３００分間であり、上記ＥＶＯＨ樹脂組成物の鉄の含有量が、当該ＥＶＯＨ樹脂組成物の重量あたり、金属換算にて０．００１〜２ｐｐｍであることを特徴とするＥＶＯＨ樹脂組成物の製造方法により得られたＥＶＯＨ樹脂組成物は、熱溶融成形による成形物中の微小フィッシュアイの量が極めて少なく、高度な透明性が要求される包装材として好適に用いることができる。【００１４】
また、上記ＥＶＯＨ樹脂の鉄化合物の含有量を調整し、ＥＶＯＨ樹脂組成物を得る工程の調整が、ＥＶＯＨ樹脂を、抽剤に接触させることである場合は、簡便に鉄化合物の含有量を調整することができる。
【発明を実施するための形態】
【００１５】
以下、本発明の構成につき詳細に説明するが、これらは望ましい実施態様の一例を示すものであり、これらの内容に特定されるものではない。
【００１６】
本発明のＥＶＯＨ樹脂組成物は、特定の製造法によって得られたＥＶＯＨ樹脂、および特定量の鉄化合物を含有するものである。
以下、詳細に説明する。
【００１７】
本発明で用いられるＥＶＯＨ樹脂は、エチレンとビニルエステル系モノマーとの共重合体であるエチレン−ビニルエステル系共重合体をケン化させることにより得られる樹脂であり、非水溶性の熱可塑性樹脂である。本発明のＥＶＯＨ樹脂組成物は、ベース樹脂がＥＶＯＨ樹脂である。すなわち、ＥＶＯＨ樹脂組成物におけるＥＶＯＨ樹脂の含有量は、通常９０重量％以上であり、好ましくは９５重量％以上であり、好ましくは９７重量％以上である。
かかるＥＶＯＨ樹脂の製造法について、順を追って説明する。
【００１８】
［エチレン−ビニルエステル系共重合体］
本発明のＥＶＯＨ樹脂組成物の製造では、まず、エチレンとビニルエステル系モノマーを、重合溶媒中、特定の重合開始剤の存在下で重合（反応）させてエチレン−ビニルエステル系共重合体を得る。
その他の重合法として、例えば、懸濁重合、エマルジョン重合、バルク重合などを挙げることができるが、工業的には溶液重合が用いられる。また、重合方式は、連続式、回分式のいずれであってもよい。
【００１９】
ビニルエステル系モノマーとしては、市場入手性や製造時の不純物処理効率が良い点から、代表的には酢酸ビニルが用いられる。この他、例えばギ酸ビニル、プロピオン酸ビニル、バレリン酸ビニル、酪酸ビニル、イソ酪酸ビニル、ピバリン酸ビニル、カプリン酸ビニル、ラウリン酸ビニル、ステアリン酸ビニル、バーサチック酸ビニル等の脂肪族ビニルエステル、安息香酸ビニル等の芳香族ビニルエステル等が挙げられ、通常炭素数３〜２０、好ましくは炭素数４〜１０、特に好ましくは炭素数４〜７の脂肪族ビニルエステルである。これらは通常単独で用いるが、必要に応じて複数種を同時に用いてもよい。
【００２０】
共重合体中にエチレンを導入する方法としては、通常、エチレンによる加圧重合が行われ、その導入量はエチレンの圧力によって制御することが可能であり、通常は２〜８ＭＰａの範囲から選択される。
【００２１】
なお、本発明では、エチレンとビニルエステル系モノマー以外に、ＥＶＯＨ樹脂に要求される特性を阻害しない範囲、例えば１０モル％以下であれば、共重合可能なエチレン性不飽和単量体を共重合していてもよい。かかる不飽和単量体としては、公知のものを用いることができるが、具体例としては、プロピレン、イソブテン、α−オクテン、α−ドデセン、α−オクタデセン等のα−オレフィン、３−ブテン−１−オール、４−ペンテン−１−オール、２−メチレン−１，３−プロパンジオール等のヒドロキシアルキル基含有αオレフィン、３−ブテン−１、２−ジオール等の１，２−ジオール基含有αオレフィン等のヒドロキシ基含有α−オレフィン類やそのエステル化物、アシル化物などのヒドロキシ基含有α−オレフィン誘導体、２−メチレンプロパン−１，３−ジオール、３−メチレンペンタン−１，５−ジオール等のヒドロキシアルキルビニリデン類、１，３−ジアセトキシ−２−メチレンプロパン、１，３−ジプロピオニルオキシ−２−メチレンプロパン、１，３−ジブチロニルオキシ−２−メチレンプロパン等のヒドロキシアルキルビニリデンジアセテート類、不飽和カルボン酸またはその塩・部分アルキルエステル・完全アルキルエステル・ニトリル・アミド・無水物、不飽和スルホン酸またはその塩、ビニルシラン化合物、塩化ビニル、スチレン等のコモノマーなどを挙げることができる。これらは単独でもしくは２種以上併せて用いることができる。
【００２２】
重合溶媒としては、通常、メタノール、エタノール、プロパノール、ブタノール等の低級アルコールやアセトン、メチルエチルケトン等のケトン類等が挙げられ、工業的には、メタノールが好適に使用される。
重合溶媒の使用量は、目的とする共重合体の重合度に合わせて、重合溶媒の連鎖移動定数を考慮して適宜選択すればよく、例えば、重合溶媒がメタノールの時は、Ｓ（重合溶媒）／Ｍ（モノマー）＝０．０１〜１０（重量比）、好ましくは０．０５〜７（重量比）程度の範囲から選択される。
【００２３】
本発明のＥＶＯＨ樹脂組成物は、上記ビニルエステル系モノマーとエチレンを共重合して得られるエチレン−ビニルエステル系共重合体を主成分とするものである。また、本発明のＥＶＯＨ樹脂組成物は、上記エチレン−ビニルエステル系共重合体を得るための重合開始剤として、特定のものを用いることを特徴とするものである。
【００２４】
かかる特定の重合開始剤とは、６０℃での半減期が１０〜３００分間である有機化合物であり、特に半減期が２０〜２５０分間、殊に３０〜２００分間であるものが好ましく用いられる。かかる６０℃での半減期が短すぎるものを用いると、重合反応が暴走的に進み制御困難となる傾向があり、逆に半減期が長すぎるものを用いると、重合開始剤を過剰に添加する必要があり、未反応の開始剤が後重合を引き起こしてゲルやフィッシュアイの原因となる場合がある。
【００２５】
かかる有機化合物としては、有機過酸化物又はアゾ化合物が挙げられる。具体的には１，１，３，３，−テトラメチルブチルパーオキシネオデカノエート、ｔ−ブチルパーオキシネオデカノエート、ｔ−ブチルパーオキシピバレート等のパーオキシエステル類、ジ−ｎ−プロピルパーオキシジカーボネート、ジ−ｉｓｏ−プロピルパーオキシジカーボネート、ジ（４−ｔ−ブチルシクロヘキシル）パーオキシジカーボネート、ジ−ｓｅｃ−ブチルパーオキシジカーボネート、ジイソプロピルパーオキシジカーボネート、ジ（２−エチルヘキシル） パーオキシジカーボネート等のパーオキシジカーボネート類、クミルパーオキシネオデカノエート、１，１，３，３−テトラメチルブチルパーオキシネオデカノエート、ｔ−ヘキシルパーオキシネオデカノエート、ｔ−ブチルパーオキシネオデカノエート、ｔ−ヘキシルパーオキシピバレート、t-ブチルパーオキシピバレート等のパーオキシエステル類、ジイソブチルパーオキサイド等のジアシルパーオキサイド類等の有機過酸化物、２，２’−アゾビス−（２，４−ジメチルバレロニトリル）、２，２’−アゾビス−（４−メトキシ−２，４−ジメチルバレロニトリル）等のアゾ化合物を挙げることができる。これらは単独でもしくは２種以上併せて用いることができる。これらのなかでも、生産性の点で好ましくは有機過酸化物であり、特に好ましくはパーオキシエステル類、殊に好ましくはｔ−ブチルパーオキシネオデカノエートである。
【００２６】
重合開始剤の使用量は、通常、ビニルエステル系モノマー１００重量部に対して０．００１〜０．２重量部が好ましく、０．００５〜０．１重量部がより好ましい。かかる使用量が少なすぎると、重合反応の進行が著しく遅くなり生産性が悪くなる傾向があり、多すぎると重合反応が暴走的に進み制御困難となる傾向がある。
【００２７】
共重合反応の反応温度は、使用する重合溶媒や圧力により一概にはいえないが、通常は重合溶媒の沸点以下で行われ、４０〜８０℃が好ましく、特には５５〜８０℃が好ましい。かかる温度が低すぎると重合に長時間を要し、重合時間を短縮しようとすると重合開始剤が多量に必要となり、逆に高すぎると重合制御が困難となり好ましくない。
【００２８】
また、重合時間は、回分式の場合、４〜１０時間、さらには６〜９時間が好ましい。該重合時間が短すぎると重合温度を高くしたり、重合開始剤の量を多く設定しなければならず、逆に重合時間が長すぎると生産性の面で問題があり好ましくない。連続式の場合、重合缶内での平均滞留時間は２〜８時間、さらには２〜６時間が好ましい。該滞留時間が短すぎると重合温度を高くしたり、重合開始剤の量を多く設定しなければならず、逆に滞留時間が長すぎると生産性の面で問題があり好ましくない。
【００２９】
ビニルエステル系モノマーの重合率は生産性の面から重合制御が可能な範囲で、できるだけ高く設定され、好ましくは３０〜６０％である。該重合率が低すぎると、生産性の面や未重合のビニルエステル系モノマーが多量に存在する等の問題があり、逆に高すぎると、重合制御が困難となり好ましくない。
【００３０】
［ＥＶＯＨ樹脂］
このようにして得られたエチレン−ビニルエステル共重合体は、必要に応じて、未反応のビニルエステル系モノマーが除去された後、次いでケン化することで、エチレン−ビニルエステル系共重合体のケン化物すなわち、ＥＶＯＨ樹脂が得られる。
なお、上記未反応のビニルエステル系モノマーの除去により、残存ビニルエステル系モノマーの含有量を０．１重量％以下、さらには０．０５重量％以下にすることが好ましい。
【００３１】
上記ケン化は、通常一般的に行われる方法であればよく、例えば、メタノール等のアルコール類溶媒中における均一系、またはメタノールやエタノール等のアルコール類と必要に応じて水を加えた混合溶媒中における不均一系において、ナトリウムやカリウムの水酸化物、アルコキシド等のアルカリ金属化合物または塩酸、硫酸、酢酸等の酸触媒をケン化触媒としてケン化が行われる。
また、不均一ケン化の際は、必要に応じてアセトン、ヒドラジン、長鎖のアルキルアミン類等を着色防止のため配合しても良い。
【００３２】
本発明において、上記ケン化によって得られるＥＶＯＨ樹脂のケン化度は、通常、８０〜１００モル％であり、特には９０〜１００モル％、さらには９５〜１００モル％であることが好ましい。ケン化度が低すぎるとＥＶＯＨ樹脂を溶融成形する場合の熱安定性が低下するとともに、得られる成形物の機械的強度やガスバリア性が低下する傾向がある。
【００３３】
ＥＶＯＨ樹脂におけるエチレン構造単位の含有量は、ＩＳＯ１４６６３に基づいて測定した値で、通常２０〜６０モル％、好ましくは２５〜５０モル％、特に好ましくは２５〜３５モル％である。かかる含有量が低すぎる場合は、高湿下のガスバリア性、溶融成形性が低下する傾向があり、逆に高すぎる場合は、ガスバリア性が低下する傾向がある。
【００３４】
また、本発明に用いるＥＶＯＨ樹脂のメルトフローレート（ＭＦＲ）（２１０℃、荷重２１６０ｇ）については、通常０．１〜１００ｇ／１０分間であり、特に好ましくは０．５〜５０ｇ／１０分、さらに好ましくは１〜３０ｇ／１０分である。該メルトフローレートが小さすぎると成形時に押出機内が高トルク状態となって押出加工が困難となる傾向にあり、大きすぎると加熱延伸成形時の外観性やガスバリア性が低下する傾向にある。
かかるＭＦＲの調整にあたっては、ＥＶＯＨ樹脂の重合度を調整すればよく、さらには架橋剤や可塑剤を添加して調整することも可能である。
【００３５】
［ＥＶＯＨ樹脂組成物およびＥＶＯＨ樹脂組成物ペレット］
本発明のＥＶＯＨ樹脂組成物は、鉄化合物の含有量がＥＶＯＨ樹脂組成物の重量あたり、金属換算にて０．００１〜２ｐｐｍであることを特徴とするものである。かかる鉄化合物の含有量は、金属換算にて好ましくは０．０１〜１．５ｐｐｍ、特に０．１〜１ｐｐｍ、殊に０．２〜０．６ｐｐｍであり、鉄化合物の含有量が多すぎると熱溶融成形物中の微小フィッシュアイの量が増加する傾向がある。
【００３６】
ここで、鉄化合物の含有量とは、原子吸光法により測定することにより求めることができる。具体的には、白金皿にＥＶＯＨ樹脂組成物ペレットを秤量し、かかる白金皿をマイクロウェーブ式マッフル炉に入れて試料を完全に灰化させ、塩酸で処理する。得られた試料を原子吸光分析装置で鉄標準液を基準として分析する方法が挙げられる。
【００３７】
なお、かかる鉄化合物は、ＥＶＯＨ樹脂組成物中で、例えば、酸化第二鉄、四三酸化鉄、塩化第一鉄、塩化第二鉄、水酸化第一鉄、水酸化第二鉄、亜酸化鉄、硫酸鉄、リン酸鉄等の鉄塩として、存在する場合の他、イオン化した状態、あるいは樹脂や他の配位子とした錯体の状態で存在していてもよい。
【００３８】
本発明のＥＶＯＨ樹脂組成物において、鉄化合物の含有量を本発明の範囲に調整する方法としては、特に限定されるものではない。かかる鉄化合物の樹脂組成物における存在状態は詳らかでないが、ＥＶＯＨ樹脂製造時に上記のように特定の重合開始剤を用い、かつステンレス鋼製のコラム弁を有するポンプを用いる場合に、かかるコラム弁より溶出して不可避的に含有されるものと推測される。このようなＥＶＯＨ樹脂組成物の鉄化合物の含有量は、通常、ＥＶＯＨ樹脂組成物の重量あたり、金属換算にて２ｐｐｍを超えることから、かかる鉄化合物を除去することが必要となる。
【００３９】
かかる鉄化合物の含有量が、ＥＶＯＨ樹脂組成物の重量あたり、金属換算にて２ｐｐｍを超えるＥＶＯＨ樹脂組成物から鉄化合物を除去する方法としては、（ｉ）ＥＶＯＨ樹脂組成物ペレットを、鉄化合物を含まない、あるいは鉄化合物を除去した抽剤に接触させ、ＥＶＯＨ樹脂組成物ペレット中の鉄化合物を溶出させた後、乾燥する方法、（ｉｉ）ＥＶＯＨ樹脂組成物を均一溶液（水／アルコール溶液等）とし、キレート剤を用いて鉄化合物を捕捉・分離した後、ペレットにする方法等を挙げることができる。
中でも、工程が簡便であることから、通常は（ｉ）の方法が用いられる。
【００４０】
なお、これらの方法において、ＥＶＯＨ樹脂組成物ペレットの製造法としては、公知の方法を採用することができ、例えば、ＥＶＯＨ樹脂組成物の水とアルコールの混合溶液等を凝固液中にストランド状もしくはシート状に押出した後、得られるストランドやシートをカットしてペレット状にすればよい。また、ＥＶＯＨ樹脂を溶融状態で切断する方法や、ＥＶＯＨ樹脂組成物の溶液を同様に孔から押出し、カッターで切断した後、凝固液の中で凝固させる方法も挙げられる。
【００４１】
かかるＥＶＯＨ樹脂組成物ペレットの形状としては、円柱状、球状等のものが好ましく、円柱状の場合は直径が１〜１０ｍｍ、長さが１〜１０ｍｍが好ましく、球状の場合は直径が１〜１０ｍｍが好ましい。
【００４２】
上記（ｉ）の方法について詳述する。（ｉ）の方法におけるＥＶＯＨ樹脂組成物のペレットは、直径が０．１〜１０μｍ程度の細孔が均一に分布したミクロポーラスな内部構造をもつ多孔性ＥＶＯＨ樹脂組成物含水ペレットであることが好ましい。かかる多孔性ＥＶＯＨ樹脂組成物含水ペレットは、通常、ＥＶＯＨ樹脂組成物の水とアルコールの混合溶液等を凝固液中にストランド状もしくはシート状に押出すときにＥＶＯＨ樹脂溶液の濃度（２０〜８０重量％）、押し出し温度（４５〜７０℃）、溶媒の種類（水／アルコール混合重量比＝８０／２０〜５／９５等）、凝固浴の温度（１〜２０℃）、滞留時間（０．２５〜３０時間）、凝固浴中でのＥＶＯＨ樹脂量（０．０２〜２重量％）などを適宜調節することで、該構造のＥＶＯＨ樹脂を得ることが可能となる。かかる凝固液として代表的には水である。
かかる多孔性ＥＶＯＨ樹脂含水ペレットは、抽剤に接触させる工程において、ＥＶＯＨ樹脂中の鉄化合物の溶出を効率的に行うことができる。
【００４３】
上記の抽剤としては、水、メタノール、エタノール、プロパノール等の低級アルコール、水／アルコール混合用液等を使用することができる。なお、水／アルコール混合溶液において、水／アルコール（重量比）は通常９９／１〜１／９９である。これらは通常鉄化合物を含まない、あるいは鉄化合物を除去したものである。抽剤中の鉄化合物を除去する方法としては例えばリン酸化合物やキレート化合物を用い、抽剤中の鉄化合物を析出させて除去する方法や、蒸留、イオン交換樹脂等を用いてイオン交換する方法等が挙げられる。
【００４４】
上記抽剤に接触する工程における抽剤の温度は、通常１５〜４０℃、好ましくは２５〜３０℃である。かかる温度が高すぎる場合、製品ペレットが白化する傾向があり、低すぎる場合、抽出効率が低下する傾向がある。浴比（抽剤／ペレット：重量比）は通常０．５〜１０、好ましくは１．５〜３である。かかる浴比が大きすぎる場合は生産性が低下する傾向があり、小さすぎる場合は抽出効率が低下する傾向がある。また、多孔性ＥＶＯＨ樹脂含水ペレットと抽剤とを接触させる時間は通常１〜２４時間であり、特に好ましくは２〜１６時間である。かかる時間が長すぎる場合、生産性が低下する傾向があり、低すぎる場合、抽出効率が低下する傾向がある。
【００４５】
上記抽剤に接触させる工程により得られた多孔性ＥＶＯＨ樹脂組成物含水ペレットは、乾燥工程に供される。かかる乾燥方法としては、種々の乾燥方法を採用することが可能である。例えば、実質的にペレット状のＥＶＯＨ樹脂組成物が、機械的にもしくは熱風により撹拌分散されながら行われる流動乾燥や、実質的にペレット状のＥＶＯＨ樹脂組成物が、撹拌、分散などの動的な作用を与えられずに行われる静置乾燥が挙げられ、流動乾燥を行うための乾燥器としては、円筒・溝型撹拌乾燥器、円管乾燥器、回転乾燥器、流動層乾燥器、振動流動層乾燥器、円錐回転型乾燥器等が挙げられ、また、静置乾燥を行うための乾燥器として、材料静置型としては回分式箱型乾燥器が、材料移送型としてはバンド乾燥器、トンネル乾燥器、竪型乾燥器等を挙げることができる。また、流動乾燥と静置乾燥を組み合わせて行うことも可能である。
【００４６】
該乾燥処理時に用いられる加熱ガスとしては空気または不活性ガス（窒素ガス、ヘリウムガス、アルゴンガス等）が用いられ、該加熱ガスの温度としては、４０〜１５０℃が、生産性とＥＶＯＨ樹脂組成物ペレットの熱劣化防止の点で好ましい。該乾燥処理の時間としては、ＥＶＯＨ樹脂組成物ペレットの含水量やその処理量にもよるが、通常は１５分〜７２時間程度が、生産性とＥＶＯＨ樹脂組成物ペレットの熱劣化防止の点で好ましい。
【００４７】
このようにして得られる本発明のＥＶＯＨ樹脂組成物ペレットの含水率は、通常、０〜０．５重量％であり、好ましくは、０．１〜０．３重量％、特に好ましくは、０．１〜０．２重量％である。かかるＥＶＯＨ樹脂組成物ペレットは通常公知の溶融成形に供される。かかる含水率が高すぎる場合、溶融成型時の発泡する傾向があり、低すぎる場合、過乾燥により熱劣化する傾向がある。
【００４８】
なお、本発明におけるＥＶＯＨ樹脂組成物ペレットにおける含水率は以下の方法により測定・算出されるものである。
ＥＶＯＨ樹脂組成物ペレットを電子天秤にて秤量（Ｗ1）し、１５０℃の熱風乾燥機中で５時間乾燥させ、デシケーター中で３０分間放冷後の重量を秤量（Ｗ2）し、下記式より算出する。
含水率（重量％）＝[（Ｗ1−Ｗ2）／Ｗ1]×１００
【００４９】
かくして、本発明のＥＶＯＨ樹脂組成物およびペレットが得られる。
【００５０】
さらに、本発明のＥＶＯＨ樹脂組成物には、本発明の効果を阻害しない範囲に（通常、５重量％以下、好ましくは１重量％以下）において、一般にＥＶＯＨ樹脂に配合する配合剤や、他の熱可塑性樹脂が含有されていてもよい。
【００５１】
本発明のＥＶＯＨ樹脂組成物は、熱溶融成形による成形物中の微小フィッシュアイの量が極めて少ないという効果を有する。例えば、本発明のＥＶＯＨ樹脂組成物を単軸押出機にて厚み３０μｍのフィルムとした場合に、かかるフィルムにおける１０ｃｍ×１０ｃｍ範囲の直径０．２ｍｍ未満のフィッシュアイの個数が通常０〜５個であり、さらには０．０１〜３個であり、特には０．１〜１個である。
【００５２】
［多層構造体］
本発明の多層構造体は、上記本発明のＥＶＯＨ樹脂組成物を含む層を少なくとも１層有するものである。本発明のＥＶＯＨ樹脂組成物を含む層（以下、単に「樹脂組成物層」という）は、本発明のＥＶＯＨ樹脂組成物以外の熱可塑性樹脂を主成分とする他の基材（以下、基材に用いられる樹脂を「基材樹脂」と略記することがある。）と積層することで、さらに強度を付与したり、樹脂組成物層を水分等の影響から保護したり、他の機能を付与することができる。
【００５３】
上記「基材樹脂」としては、例えば、直鎖状低密度ポリエチレン、低密度ポリエチレン、超低密度ポリエチレン、中密度ポリエチレン、高密度ポリエチレン、エチレン−プロピレン（ブロックおよびランダム）共重合体、エチレン−α−オレフィン（炭素数４〜２０のα−オレフィン）共重合体等のポリエチレン系樹脂、ポリプロピレン、プロピレン−α−オレフィン（炭素数４〜２０のα−オレフィン）共重合体等のポリプロピレン系樹脂、ポリブテン、ポリペンテン、ポリ環状オレフィン系樹脂（環状オレフィン構造を主鎖および／または側鎖に有する重合体）等の（未変性）ポリオレフィン系樹脂や、これらのポリオレフィン類を不飽和カルボン酸またはそのエステルでグラフト変性した不飽和カルボン酸変性ポリオレフィン系樹脂等の変性オレフィン系樹脂を含む広義のポリオレフィン系樹脂、アイオノマー、エチレン−酢酸ビニル共重合体、エチレン−アクリル酸共重合体、エチレン−アクリル酸エステル共重合体、ポリエステル系樹脂、ポリアミド系樹脂（共重合ポリアミドも含む）、ポリ塩化ビニル、ポリ塩化ビニリデン、アクリル系樹脂、ポリスチレン、ビニルエステル系樹脂、ポリエステル系エラストマー、ポリウレタン系エラストマー、ポリスチレン系エラストマー、塩素化ポリエチレン、塩素化ポリプロピレン等のハロゲン化ポリオレフィン、芳香族または脂肪族ポリケトン類等が挙げられる。
【００５４】
これらのうち、疎水性樹脂である、ポリアミド系樹脂、ポリオレフィン系樹脂、ポリエステル系樹脂、ポリスチレン系樹脂が好ましく、より好ましくは、ポリエチレン系樹脂、ポリプロピレン系樹脂、ポリ環状オレフィン系樹脂およびこれらの不飽和カルボン酸変性ポリオレフィン系樹脂等のポリオレフィン系樹脂であり、特にポリ環状オレフィン系樹脂は疎水性樹脂として好ましく用いられる。
【００５５】
多層構造体の層構成は、本発明の樹脂組成物層をａ（ａ１、ａ２、・・・）、基材樹脂層をｂ（ｂ１、ｂ２、・・・）とするとき、ａ／ｂ、ｂ／ａ／ｂ、ａ／ｂ／ａ、ａ１／ａ２／ｂ、ａ／ｂ１／ｂ２、ｂ２／ｂ１／ａ／ｂ１／ｂ２、ｂ２／ｂ１／ａ／ｂ１／ａ／ｂ１／ｂ２等任意の組み合わせが可能である。また、該多層構造体を製造する過程で発生する端部や不良品等を再溶融成形して得られる、本発明のＥＶＯＨ樹脂組成物と本発明のＥＶＯＨ樹脂組成物以外の熱可塑性樹脂との混合物を含むリサイクル層をＲとするとき、ｂ／Ｒ／ａ、ｂ／Ｒ／ａ／ｂ、ｂ／Ｒ／ａ／Ｒ／ｂ、ｂ／ａ／Ｒ／ａ／ｂ、ｂ／Ｒ／ａ／Ｒ／ａ／Ｒ／ｂ等とすることも可能である。多層構造体の層の数はのべ数にて通常２〜１５、好ましくは３〜１０層である。
上記の層構成において、それぞれの層間には、必要に応じて接着性樹脂を含有する接着性樹脂層を介層してもよい。
【００５６】
また、接着性樹脂としては、公知のものを使用でき、基材樹脂「ｂ」に用いる熱可塑性樹脂の種類に応じて適宜選択すればよい。代表的には不飽和カルボン酸またはその無水物をポリオレフィン系樹脂に付加反応やグラフト反応等により化学的に結合させて得られるカルボキシル基を含有する変性ポリオレフィン系重合体を挙げることができる。例えば、無水マレイン酸グラフト変性ポリエチレン、無水マレイン酸グラフト変性ポリプロピレン、無水マレイン酸グラフト変性エチレン−プロピレン（ブロックおよびランダム）共重合体、無水マレイン酸グラフト変性エチレン−エチルアクリレート共重合体、無水マレイン酸グラフト変性エチレン−酢酸ビニル共重合体、無水マレイン酸変性ポリ環状オレフィン系樹脂、無水マレイン酸グラフト変性ポリオレフィン系樹脂等であり、これらから選ばれた１種または２種以上の混合物を用いることができる。
【００５７】
多層構造体において、本発明の樹脂組成物層と基材樹脂層との間に、接着性樹脂層を用いる場合、接着性樹脂層が樹脂組成物層の両側に位置する少なくとも１つの層となることから、疎水性に優れた接着性樹脂を用いることが好ましい。
【００５８】
上記基材樹脂、接着性樹脂には、本発明の趣旨を阻害しない範囲（例えば、３０重量％以下、好ましくは１０重量％以下）において、従来知られているような可塑剤、フィラー、クレー（モンモリロナイト等）、着色剤、酸化防止剤、帯電防止剤、滑剤、核材、ブロッキング防止剤、ワックス等を含んでいても良い。
【００５９】
本発明のＥＶＯＨ樹脂組成物を上記基材樹脂との積層（接着性樹脂層を介在させる場合を含む）は、公知の方法にて行うことができる。例えば、本発明のＥＶＯＨ樹脂組成物のフィルム、シート等に基材樹脂を溶融押出ラミネートする方法、基材樹脂層に本発明のＥＶＯＨ樹脂組成物を溶融押出ラミネートする方法、ＥＶＯＨ樹脂組成物と基材樹脂とを共押出する方法、ＥＶＯＨ樹脂組成物（層）と基材樹脂（層）とを有機チタン化合物、イソシアネート化合物、ポリエステル系化合物、ポリウレタン化合物等の公知の接着剤を用いてドライラミネートする方法、基材樹脂上にＥＶＯＨ樹脂組成物の溶液を塗工してから溶媒を除去する方法等が挙げられる。これらのなかでも、コストや環境の観点から考慮して共押出しする方法が好ましい。
【００６０】
上記の如き多層構造体は、次いで必要に応じて（加熱）延伸処理が施される。延伸処理は、一軸延伸、二軸延伸のいずれであってもよく、二軸延伸の場合は同時延伸であっても逐次延伸であってもよい。また、延伸方法としてはロール延伸法、テンター延伸法、チューブラー延伸法、延伸ブロー法、真空圧空成形等のうち延伸倍率の高いものも採用できる。延伸温度は、多層構造体の融点近傍の温度で、通常４０〜１７０℃、好ましくは６０〜１６０℃程度の範囲から選ばれる。延伸温度が低すぎた場合は延伸性が不良となり、高すぎた場合は安定した延伸状態を維持することが困難となる。
【００６１】
なお、延伸後に寸法安定性を付与することを目的として、次いで熱固定を行ってもよい。熱固定は周知の手段で実施可能であり、例えば上記延伸フィルムを緊張状態を保ちながら通常８０〜１８０℃、好ましくは１００〜１６５℃で通常２〜６００秒間程度熱処理を行う。
また、本発明の樹脂組成物から得られた多層延伸フィルムをシュリンク用フィルムとして用いる場合には、熱収縮性を付与するために、上記の熱固定を行わず、例えば延伸後のフィルムに冷風を当てて冷却固定するなどの処理を行えばよい。
【００６２】
また、場合によっては、本発明の多層構造体からカップやトレイ状の多層容器を得ることも可能である。その場合は、通常絞り成形法が採用され、具体的には真空成形法、圧空成形法、真空圧空成形法、プラグアシスト式真空圧空成形法等が挙げられる。さらに多層パリソン（ブロー前の中空管状の予備成形物）からチューブやボトル状の多層容器を得る場合はブロー成形法が採用され、具体的には押出ブロー成形法（双頭式、金型移動式、パリソンシフト式、ロータリー式、アキュムレーター式、水平パリソン式等）、コールドパリソン式ブロー成形法、射出ブロー成形法、二軸延伸ブロー成形法（押出式コールドパリソン二軸延伸ブロー成形法、射出式コールドパリソン二軸延伸ブロー成形法、射出成形インライン式二軸延伸ブロー成形法等）等が挙げられる。得られる積層体は必要に応じ、熱処理、冷却処理、圧延処理、印刷処理、ドライラミネート処理、溶液または溶融コート処理、製袋加工、深絞り加工、箱加工、チューブ加工、スプリット加工等を行うことができる。
【００６３】
多層構造体（延伸したものを含む）の厚み、さらには多層構造体を構成する樹脂組成物層、基材樹脂層および接着性樹脂層の厚みは、層構成、基材樹脂の種類、接着性樹脂の種類、用途や包装形態、要求される物性等により一概にいえないが、多層構造体（延伸したものを含む）の厚みは、通常１０〜５０００μｍ、好ましくは３０〜３０００μｍ、特に好ましくは５０〜２０００μｍである。樹脂組成物層は通常１〜５００μｍ、好ましくは３〜３００μｍ、特に好ましくは５〜２００μｍであり、基材樹脂層は通常５〜３０００μｍ、好ましくは１０〜２０００μｍ、特に好ましくは２０〜１０００μｍであり、接着性樹脂層は、通常０．５〜２５０μｍ、好ましくは１〜１５０μｍ、特に好ましくは３〜１００μｍである。
【００６４】
さらに、多層構造体における樹脂組成物層と基材樹脂層との厚みの比（樹脂組成物層／基材樹脂層）は、各層が複数ある場合は最も厚みの厚い層同士の比にて、通常１／９９〜５０／５０、好ましくは５／９５〜４５／５５、特に好ましくは１０／９０〜４０／６０である。また、多層構造体における樹脂組成物層と接着性樹脂層の厚みの比（樹脂組成物層／接着性樹脂層）は、各層が複数ある場合は最も厚みの厚い層同士の比にて、通常１０／９０〜９９／１、好ましくは２０／８０〜９５／５、特に好ましくは５０／５０〜９０／１０である。
【００６５】
上記の如く得られたフィルム、シート、延伸フィルムからなる袋およびカップ、トレイ、チューブ、ボトル等からなる容器や蓋材は、一般的な食品の他、マヨネーズ、ドレッシング等の調味料、味噌等の発酵食品、サラダ油等の油脂食品、飲料、化粧品、医薬品等の各種の包装材料容器として有用である。
特に、本発明のＥＶＯＨ樹脂組成物を含有する層は、微小フィッシュアイの量が極めて少ないため、高度な透明性が要求される医薬品用の包装材料（例えば、輸液用バッグ）として特に有用である。
【実施例】
【００６６】
以下、実施例を挙げて本発明を具体的に説明するが、本発明はその要旨を越えない限り、実施例の記載に限定されるものではない。
なお、例中「部」とあるのは、断りのない限り重量基準を意味する。【００６７】
＜実施例１＞
重合開始剤としてｔ−ブチルパーオキシデカノエート（６０℃での半減期時間１００分間）を用い、系内にステンレス鋼製のコラム弁を有するポンプを有する装置を用いて得られたエチレン−酢酸ビニル共重合体をケン化して得られたＥＶＯＨ樹脂〔エチレン構造単位の含有量２９モル％、ケン化度９９．７モル％、ＭＦＲ８ｇ／１０分（２１０℃、荷重２１６０ｇ）〕の水／メタノール溶液（水／メタノール＝４０／６０（重量比）、ＥＶＯＨ樹脂分３６重量％）を得た。かかる溶液を、孔を有するダイスから凝固浴中にストランド状に押出して凝固させ、かかるストランドをカッターで切断して含水ペレット（水分量６０％）を得た。かかる含水ペレットを、予めリン酸化合物にて処理し鉄化合物をリン酸鉄として析出除去した水中に、浴比（抽剤／含水ペレット：重量比）２、３０℃で２４０分間浸漬し、これを１２０℃の熱風乾燥器中に１０時間静置し、ＥＶＯＨ樹脂組成物ペレットを得た。【００６８】
得られたＥＶＯＨ樹脂ペレットを灰化後、原子吸光法で金属分析し、ＥＶＯＨ樹脂組成物の重量あたりの鉄化合物の含有量を金属換算にて分析した。まず、白金皿にＥＶＯＨ樹脂組成物ペレットを秤量し、白金皿をマイクロウェーブ式マッフル炉に入れて試料を完全に灰化させた。次に、塩酸２ｍＬをピペットで加え、得られた試料を原子吸光分析装置で鉄標準液を基準として分析した。結果を下記表１に示す。【００６９】
得られたＥＶＯＨ樹脂組成物ペレットを、下記条件で製膜（厚み３０μｍ）した。
押出機：直径（Ｄ）４０ｍｍ、Ｌ／Ｄ＝２８
スクリュ：フルフライトタイプ  圧縮比＝３．５
スクリーンパック：９０／１２０／９０メッシュ
ダイ：幅４５０ｍｍ、コートハンガータイプ
設定温度：Ｃ１／Ｃ２／Ｃ３／Ｃ４／Ａ／Ｄ＝１９０／２１０／２３０／２３０／２２０／２２０℃
スクリュ回転数：１０ｒｐｍ
引取速度：３ｍ／分
ロール温度：８０℃【００７０】
得られた単層フィルムについて、直径０．２ｍｍ未満のフィッシュアイの個数を目視で数え、１０ｃｍ×１０ｃｍ範囲の個数をｎ＝１０の平均値として算出した。
結果を下記表１に示す。【００７１】
＜実施例２＞
重合開始剤としてｔ−ブチルパーオキシデカノエート（６０℃での半減期時間１００分間）を用い、系内にステンレス鋼製のコラム弁を有するポンプを有する装置を用いて得られたエチレン−酢酸ビニル共重合体をケン化して得られたＥＶＯＨ樹脂〔エチレン構造単位の含有量３２モル％、ケン化度９９．７モル％、ＭＦＲ１２ｇ／１０分（２１０℃、荷重２１６０ｇ）〕の水／メタノール溶液（水／メタノール＝３５／６５（重量比）、ＥＶＯＨ樹脂分３９重量％）を得た。かかる溶液を、孔を有するダイスから凝固浴中にストランド状に押出して凝固させ、かかるストランドをカッターで切断して含水ペレット（水分量５８％）を得た。かかる含水ペレットを、予めリン酸化合物にて処理し鉄化合物をリン酸鉄として析出除去した水中に、浴比（抽剤／含水ペレット：重量比）２、３０℃で２４０分間浸漬し、これを１２０℃の熱風乾燥器中に１０時間静置し、ＥＶＯＨ樹脂組成物ペレットを得た。得られたＥＶＯＨ樹脂組成物ペレットを、実施例１と同様に単層フィルムとして評価した。
結果を下記表１に示す。【００７２】
＜比較例１＞
重合開始剤としてｔ−ブチルパーオキシデカノエート（６０℃での半減期時間１００分間）を用い、系内にステンレス鋼製のコラム弁を有するポンプを有する装置を用いて得られたエチレン−酢酸ビニル共重合体をケン化して得られたＥＶＯＨ樹脂〔エチレン構造単位の含有量４４モル％、ケン化度９９．７モル％、ＭＦＲ１２ｇ／１０分（２１０℃、荷重２１６０ｇ）〕の水／メタノール溶液（水／メタノール＝２０／８０（重量比）、ＥＶＯＨ樹脂分３６重量％）を得た。かかる溶液を、孔を有するダイスから凝固浴中にストランド状に押出して凝固させ、かかるストランドをカッターで切断して含水ペレット（水分量６０％）を得た。かかる含水ペレットを、リン酸化合物処理を施していない水中に、浴比（抽剤／含水ペレット：重量比）２、３０℃で２４０分間浸漬し、これを１１８℃の熱風乾燥器中に１０時間静置し、ＥＶＯＨ樹脂組成物ペレットを得た。得られたＥＶＯＨ樹脂組成物ペレットを、実施例１と同様に単層フィルムとして評価した。
結果を下記表１に示す。【００７３】
【表１】
2017115848.tif 000002
【００７４】
実施例の結果から、鉄化合物の含有量が所定量以下である本発明のＥＶＯＨ樹脂組成物は、直径０．２ｍｍ未満の微小フィッシュアイの数が極めて少ないものであった。【００７５】
上記実施例においては、本発明における具体的な形態について示したが、上記実施例は単なる例示にすぎず、限定的に解釈されるものではない。当業者に明らかな様々な変形は、本発明の範囲内であることが企図されている。
【産業上の利用可能性】
【００７６】
本発明のＥＶＯＨ樹脂組成物は、熱溶融成形による成形物中の微小フィッシュアイの量が極めて少ないことから、高度な透明性が要求される包装材として好適に用いることができる。
【国際調査報告】
2017115848.tif 000003
2017115848.tif 000004
2017115848.tif 000005
2017115848.tif 000006